Brevet FR3076744A1 (20190719)

REVENDICATIONS1. Procédé de fabrication de particules polymères thermoplastiques comprenant les étapes suivantes: a) préparation d'une composition comprenant : -au moins un polymère thermoplastique choisi dans le groupe constitué des homopolymères d'hydroxyalcanoates, des copolymères d'hydroxyalcanoates et de leurs mélanges ; et -au moins un plastifiant ; et b) obtention de particules polymères thermoplastiques à partir de la composition préparée en a) par un procédé de granulation sous eau.\n<CLM>\1\tProcédé selon la revendication 1, dans lequel : -le polymère thermoplastique est présent dans la composition préparée en a) en une teneur totale en poids allant de 50% à 99%, de préférence de 60% à 85%, plus préférentiellement de 60% à 80%, le plus préférentiellement de 65% à 75% par rapport au poids total de la composition préparée en a); et/ou -le plastifiant est présent dans la composition préparée en a) en une teneur totale en poids allant de 1% à 50 %, de préférence de 15% à 40%, plus préférentiellement de 20% à 40%, le plus préférentiellement de 25% à 35% par rapport au poids total de la composition préparée en a).\n<CLM>\1\tProcédé selon la revendication 1 ou 2 dans lequel la composition préparée en a) comprend en outre au moins une charge choisie dans le groupe constitué des charges d'origine végétale, des charges d'origine minérale, des charges d'origine synthétique et de leurs mélanges, de préférence dans le groupe constitué des charges d'origine végétale, des charges d'origine minérale et de leurs mélanges, plus préférentiellement parmi les charges d'origine végétale.\n<CLM>\1\tProcédé selon la revendication 3 dans lequel: - les charges d'origine végétale sont choisies dans le groupe constitué des composés ligno- cellulosiques, des farines de bois, des noyaux de fruits broyés, des écorces de fruits broyées et de leurs mélanges, de préférence parmi les composés ligno-cellulosiques, plus préférentiellement parmi les celluloses, encore plus préférentiellement parmi les fibrilles 28 5\n<CLM>\1\t10\n<CLM>\1\t15\n<CLM>\1\t20\n<CLM>\1\t25\n<CLM>\1\t30 de cellulose, le plus préférentiellement parmi les fibrilles de celluloses issues du lin, du chanvre, de l'avoine, du bois, du roseau, du miscanthus, du bambou ou de leurs mélanges; et/ou - les charges d'origine minérale sont choisies dans le groupe constitué des argiles, des micas, du talc, des craies, du carbonate de calcium, du carbonate de magnésium, des borosilicates, des perlites, des silices, du sulfate de baryum et de leurs mélanges. Procédé selon la revendication 3 ou 4 dans lequel la charge est présente dans la composition préparée en a) de préférence en une teneur totale en poids allant de 1% à 50%, de préférence de 1% à 30%, plus préférentiellement de 5% à 15% par rapport au poids total de la composition préparée en a). Procédé selon l'une quelconque des revendications précédentes, dans lequel le plastifiant est choisi dans le groupe constitué des esters d'acide citrique, des polyols, des polyoléfines, des huiles végétales, des surfactants et de leurs mélanges Procédé selon l'une quelconque des revendications précédentes, dans lequel le plastifiant est choisi dans le groupe constitué du citrate de triéthyle, du citrate de tributyle, de l'acétylcitrate de tributyle, de l'acétylcitrate de triéthyle et de leurs mélanges, de préférence le citrate de tributyle. Procédé selon l'une quelconque des revendications précédentes, dans lequel le polymère thermoplastique est choisi dans le groupe constitué du poly(3-hydroxybutyrate), du poly(3- hydroxyhexanoate), du poly(3-hydroxyvalérate), du poly(3-hydroxybutyrate-co-3- hydroxyvalérate), du poly(3-hydroxybutyrate-co-3-hydroxyhexanoate), du poly(3- hydroxybutyrate-co-3-hydroxyvalérate) et de leurs mélanges, de préférence le poly(3- hydroxybutyrate). Procédé selon l'une quelconque des revendications précédentes, dans lequel le polymère thermoplastique a une masse molaire allant de 300 000 g/mol à 400 000 g/mol.\n<CLM>\1\tProcédé selon l'une quelconque des revendications précédentes, dans lequel la composition préparée en a) comprend en outre au moins un polymère sélectionné dans le groupe constitué : 29 i) des homopolymères ou copolymères choisis dans le groupe constitué des dérivés d'acide polylactique, du polycaprolactone, de l'acide polyglycolique et de leurs mélanges; ii) des co-polyesters aliphatiques et/ou aromatiques; 5 iii) de l'amidon et/ou de l'amidon thermoplastique (TPS); iv) des dérivés de cellulose thermoplastique (TPC) choisis dans le groupe constitué des esters de cellulose, des éthers de cellulose, des alcanoates et de leurs mélanges; et des mélanges des composés i) à iv). 10\n<CLM>\1\tProcédé selon l'une quelconque des revendications précédentes dans lequel la composition obtenue en a) comprend en outre au moins un agent de nucléation choisi dans le groupe constitué du nitrure de bore, de l'uracile, de la thymine, de la cytosine. de l'acide orotique, du chlorure d'ammonium, des cyclodextrines, des particules d'alcool polyvinylique, de l'oxyde de terbium, de la saccharine et de leurs mélanges. 15\n<CLM>\1\tProcédé selon l'une quelconque des revendications précédentes dans lequel la composition obtenue en a) comprend en outre au moins un pigment et/ou au moins un colorant choisi(s) dans le groupe constitué du dioxyde de titane, de l'oxyde de zinc, des oxydes de fer, des sels ferrocyanures, des pigments organiques azoïques ou anthraquinones et de leurs 20 mélanges, de préférence dans le groupe constitué du dioxyde de titane, de l'oxyde de zinc et de leur mélange.\n<CLM>\1\tProcédé selon l'une quelconque des revendications précédentes, dans lequel au moins une portion, de préférence la totalité de la composition préparée en a) est préparée sous forme 25 de granulés, les granulés étant préparés par un procédé de compactage ou de compoundage, de préférence par un procédé de compactage.\n<CLM>\1\tProcédé selon l'une quelconque des revendications précédentes, dans lequel l'étape b) du procédé comprend les sous-étapes suivantes : 30 bi) obtention d'un mélange fondu par extrusion de la composition préparée en a) ; et b2) transfert du mélange fondu obtenu en bi) vers un dispositif de coupe en tête sous eau (6) comprenant une filière (7) reliée à une tête de découpe sous eau (8), la filière (7) comprenant une pluralité d'orifices. 30\n<CLM>\1\tProcédé selon la revendication précédente, dans lequel lors de l'étape b2), le mélange fondu obtenu en bi) est alimenté dans les orifices de la filière (7) sous une pression comprise entre 20 bars et 240 bars, de préférence entre 40 bars et 130 bars. 5\n<CLM>\1\tProcédé selon la revendication 14 ou 15, dans lequel l'ensemble des orifices de la filière (7) ont la même forme et les mêmes dimensions, la forme étant de préférence conique ou cylindrique, plus préférentiellement cylindrique.\n<CLM>\1\tProcédé selon l'une quelconque des revendications 14 à 16, dans lequel : 10 -le diamètre maximum des orifices de la filière (7) est compris entre 0,25 mm et 1,0 mm; et -la longueur des orifices de la filière (7) est comprise entre 2,0 mm et 10,0 mm.\n<CLM>\1\tParticules polymères thermoplastiques obtenues par un procédé tel que défini dans l'une 15 quelconque des revendications précédentes.\n<CLM>\1\tParticules selon la revendication 18, les particules ayant: -une circularité allant de 0,90 à 1, de préférence de 0,98 à 1; et -un rapport de forme allant de 0,80 à 1, de préférence de 0,87 à 1; et 20 -une taille allant de 250 !dm à 1000ffl, de préférence de 250 !dm à 500 !dm.\n<CLM>\1\tUtilisation des particules polymères thermoplastiques telles que définies dans la revendication 18 ou 19 comme matière première pour la fabrication de pièces thermoplastiques moulées par un procédé d'injection plastique ou de rotomoulage. 25\n<CLM>\1\tUtilisation des particules polymères thermoplastiques telles que définies dans la revendication 18 ou 19 comme matière première pour la fabrication de pièces thermoplastiques par un procédé de fabrication additive. 30